(57)【要約】【課題】ガラス基板の寸法精度を向上できる携帯機器用カバーガラスの製造方法を提供することを目的とする。【解決手段】本発明にかかる携帯機器用カバーガラスの製造方法は、板状ガラスの主表面に、携帯機器用カバーガラス形状のガラス基板を形成するためのレジストマスクとガラスが露出した領域とからなるレジストパターンを形成するパターン形成工程と、露出した領域の板状ガラスを等方性エッチングすることで、携帯機器用カバーガラス形状のガラス基板を形成する形状加工工程と、を含み、板状ガラスの板厚と形成されるガラス基板の寸法との対応関係を予め把握しておき、パターン形成工程では、板状ガラスの板厚に基づいて、対応関係を参照して、形状加工工程後のガラス基板の寸法が携帯機器用カバーガラスに求められる寸法になるように、板状ガラスの主表面に形成されるレジストマスクの形状が調整されたレジストパターンを形成する。【選択図】図２
2013071854.tif 000002
【特許請求の範囲】
【請求項１】
板状ガラスの主表面に、携帯機器用カバーガラス形状のガラス基板を形成するためのレジストマスクとガラスが露出した領域とからなるレジストパターンを形成するパターン形成工程と、
当該露出した領域の板状ガラスを等方性エッチングすることで、携帯機器用カバーガラス形状のガラス基板を形成する形状加工工程と、を含む携帯機器用カバーガラスの製造方法であって、
板状ガラスの板厚と、前記形状加工工程によって形成されるガラス基板の寸法との対応関係を予め把握しておき、
前記パターン形成工程では、前記板状ガラスの板厚に基づいて、前記対応関係を参照して、形状加工工程後のガラス基板の寸法が携帯機器用カバーガラスに求められる寸法になるように、板状ガラスの主表面に形成されるレジストマスクの形状が調整されたレジストパターンを形成することを特徴とする携帯機器用カバーガラスの製造方法。
【請求項２】
前記形状加工工程後に、前記ガラス基板を化学強化処理液に接触させることにより、ガラス基板の中に含まれる一部のイオンを、そのイオンよりも大きなイオン半径である前記化学強化処理液中のイオンとイオン交換することによりガラス基板を化学強化する化学強化工程をさらに含み、
前記パターン形成工程では、前記化学強化工程によって変化するガラス基板の寸法に基づいて、前記化学強化工程後のガラス基板の寸法が、携帯機器用カバーガラスに求められる寸法になるようにレジストパターンを形成することを特徴とする請求項１記載の携帯機器用カバーガラスの製造方法。
【請求項３】
前記パターン形成工程では、前記レジストマスクを複数含むレジストパターンを形成し、
前記形状加工工程では、前記レジストパターンを用いて前記板状ガラスを等方性エッチングすることにより、該板状ガラスから複数枚の前記ガラス基板を抜き出すことを特徴とする請求項１または２に記載の携帯機器用カバーガラスの製造方法。
【発明の詳細な説明】
【技術分野】
【０００１】
本発明は、携帯電話やスマートフォン、ＰＤＡ（Personal Digital Assistant）などの携帯端末装置の表示画面の保護に用いられる携帯機器用カバーガラスの製造方法に関する。
【背景技術】
【０００２】
携帯電話やスマートフォン、ＰＤＡなどの携帯端末装置では、液晶などの表示装置を保護するために、表示装置の外側に透明な保護板が配置される。保護板としては、アクリルなどの樹脂が多く用いられているが、樹脂の保護板は撓み易いため、板厚を厚くしたり、表示装置との間隙を多く取ったりする必要がある。
【０００３】
そこで、携帯端末装置の表示装置の保護のためには、ガラス素材からなるカバーガラスを用いることが好ましい。ガラスは、硬度が高いために撓みが少なく、薄型化に寄与することができる。
【０００４】
一般に、カバーガラスは、大きい一枚板の板状ガラスから任意の形状のガラス基板を抜き出し、この抜き出されたガラス基板を加工することにより製造される。板状ガラスからガラス基板を抜き出す方法としては、エッチングを用いた方法が知られている（例えば、特許文献１）。
【０００５】
特許文献１では、レジストパターンを主表面に形成した板状ガラスをエッチャントでエッチングして、板状ガラスから所望の形状のガラス基板を抜き出している。このようにエッチングで外形を形成することにより、端面はエッチング処理面となって非常に高い平滑性を有し、機械加工では必ず生じるマイクロクラックが生じない。このため、携帯端末用カバーガラスに求められる高い強度を得ることができる。また、機械加工では困難な複雑な形状であっても、エッチングであれば容易に加工することができるという利点もある。
【先行技術文献】
【特許文献】
【０００６】
【特許文献１】特開２００９−１６７０８６号公報
【発明の概要】
【発明が解決しようとする課題】
【０００７】
近年、携帯機器の需要増加に伴い、携帯機器用のカバーガラスの需要も急増している。このような背景の下、携帯機器用カバーガラスには、例えば携帯機器の表示画面を保護するために強度を高めるだけでなく、より高い寸法精度も求められている。このような要求を満たすべく、本発明者らは、板状ガラスを等方性エッチングすることで、携帯機器用カバーガラス形状のガラス基板を形成した。しかしながら、形成されたガラス基板は、製品として要求される寸法を満たさない場合があるという問題が発生した。
【０００８】
本発明は、上記の課題に鑑み、ガラス基板の寸法精度を向上できる携帯機器用カバーガラスの製造方法を提供することを目的としている。
【課題を解決するための手段】
【０００９】
本発明者らは、上記の課題を解決すべく鋭意検討した。まず、板状ガラスの主表面に、携帯機器用カバーガラス形状のガラス基板を形成するためのレジストマスクとガラスが露出した領域とからなるレジストパターンを形成し、露出した領域の板状ガラスを等方性エッチングして、ガラス基板を形成した。その結果、板状ガラスの板厚に応じてガラス基板の寸法が変化することを見出した。さらに検討した結果、本発明者らは、板状ガラスの板厚と、等方性エッチングにより形成されるガラス基板の寸法との対応関係を参照し、板状ガラスの板厚に基づいて、板状ガラスの主表面に形成されるレジストマスクの形状を調整することで、上記課題を解決できることを見出し、本発明を完成させるに至った。
【００１０】
上記課題を解決するために、本発明にかかる携帯機器用カバーガラスの製造方法の代表的な構成は、板状ガラスの主表面に、携帯機器用カバーガラス形状のガラス基板を形成するためのレジストマスクとガラスが露出した領域とからなるレジストパターンを形成するパターン形成工程と、露出した領域の板状ガラスを等方性エッチングすることで、携帯機器用カバーガラス形状のガラス基板を形成する形状加工工程と、を含む携帯機器用カバーガラスの製造方法であって、板状ガラスの板厚と、形状加工工程によって形成されるガラス基板の寸法との対応関係を予め把握しておき、パターン形成工程では、板状ガラスの板厚に基づいて、対応関係を参照して、形状加工工程後のガラス基板の寸法が携帯機器用カバーガラスに求められる寸法になるように、板状ガラスの主表面に形成されるレジストマスクの形状が調整されたレジストパターンを形成することを特徴とする。
【００１１】
ここで、製品として要求される携帯機器用カバーガラスの寸法は、製品毎に決められている。しかし、板状ガラスの板厚に起因して、形状加工工程で形成されたガラス基板の寸法が変化してしまう。そこで、上記構成では、板状ガラスの主表面に形成されるレジストマスクの形状を調整することで、ガラス基板の寸法精度を向上させている。
【００１２】
すなわち、上記構成によれば、等方性エッチングに伴う板状ガラスの板厚とガラス基板の寸法との対応関係を予め把握しておく。そして、この対応関係を参照して、使用される板状ガラスの板厚に基づいて、板状ガラスの主表面に形成されるレジストマスクの形状を調整したレジストパターンを形成する。このレジストマスクの幅は、形状加工工程後のガラス基板の寸法が携帯機器用カバーガラスに求められる寸法になるように調整されている。なお、レジストマスクの幅を調整するためには、例えば、レジストマスクに対応する領域を含むフォトマスクを複数用意し、これらのフォトマスクのうち、レジストマスクの幅が求められる寸法となるような領域を含むフォトマスクを用いて、レジストパターンを形成すればよい。このように、板状ガラスの板厚に起因して生じる等方性エッチングに伴うガラス基板の寸法の変化を、レジストマスクの形状を調整することにより、相殺（補正）できるので、ガラス基板の寸法精度が向上する。
【００１３】
形状加工工程後に、ガラス基板を化学強化処理液に接触させることにより、ガラス基板の中に含まれる一部のイオンを、そのイオンよりも大きなイオン半径である化学強化処理液中のイオンとイオン交換することによりガラス基板を化学強化する化学強化工程をさらに含み、パターン形成工程では、化学強化工程によって変化するガラス基板の寸法に基づいて、化学強化工程後のガラス基板の寸法が、携帯機器用カバーガラスに求められる寸法になるようレジストパターンを形成すると好ましい。この場合には、形状加工工程後のガラス基板の寸法が、化学強化工程で変化することを考慮している。すなわち、等方性エッチングに伴う板状ガラスの板厚に起因して生じるガラス基板の寸法の変化に加えて、化学強化工程におけるガラス基板の寸法の変化に応じて、レジストパターンに含まれるレジストマスクの形状を調整している。このため、化学強化工程を経た後であっても、ガラス基板の寸法精度が向上する。
【００１４】
パターン形成工程では、レジストマスクを複数含むレジストパターンを形成し、形状加工工程では、レジストパターンを用いて板状ガラスを等方性エッチングすることにより、板状ガラスから複数枚のガラス基板を抜き出すと好ましい。この場合には、板状ガラスから抜き出された複数枚のガラス基板の寸法精度を向上できる。
【発明の効果】
【００１５】
本発明によれば、ガラス基板の寸法精度を向上できる携帯機器用カバーガラスの製造方法を提供することができる。
【図面の簡単な説明】
【００１６】
【図１】本実施形態における携帯機器用カバーガラスの製造方法を適用したガラス基板を説明する図である。
【図２】本実施形態における携帯機器用カバーガラスの製造システムの機能ブロック図である。
【図３】板状ガラスの主表面に形成されたレジストパターンを模式的に示す図である。
【図４】フォトマスクを用いた露光工程を模式的に示す図である。
【図５】等方性エッチングで抜き出されたガラス基板の断面を示す図である。
【図６】フォトマスクの一部を拡大して示す図である。
【図７】板厚とレジストマスクの形状との関係を模式的に示す図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本実施形態における携帯機器用カバーガラスの製造方法を適用したガラス基板を説明する図である。ガラス基板１００は、携帯端末（携帯機器）の表示画面を保護する携帯機器用カバーガラス（以下、カバーガラス）として用いられる。ガラス基板１００は、矩形の外形部分１０２を有する板状であり、ガラス基板１００には、製品仕様に応じて例えばマイクやスピーカー用の開口１０４が設けられている。ガラス基板１００は、必要に応じて例えば、印刷等の加飾を施すことでカバーガラスとなる。カバーガラスは、携帯端末の筐体のフレーム等に装着され、表示画面を保護することから、カバーガラスには、強度だけでなく高い寸法精度が求められている。
【００１９】
本実施形態では、カバーガラスを製造する際に、後述する形状加工工程（エッチング工程）でガラス基板の外形寸法が変化することに着目し、ガラス基板の外形寸法が製品として要求される所望の目標寸法となるような高い寸法精度を得ることを目的としている。以下、エッチング工程などを含むカバーガラスの一連の製造システムを説明する。
【００２０】
図２は、本実施形態における携帯機器用カバーガラスの製造システムの機能ブロック図である。制御システム１１０は、大きい一枚板の板状ガラス１２０から小片のガラス基板を抜き出した後、化学強化を行い、カバーガラスに用いられる上記ガラス基板１００を製造する。製造システム１１０は、エッチング加工装置１３０と、化学強化処理槽１４０と、板厚測定装置１５０と、レジストパターン形成装置１６０と、フォトマスク決定装置１７０と、把握装置１８０と、第１テーブルを記憶するメモリ１９０とを備える。
【００２１】
板状ガラス１２０は、溶融ガラスから直接シート状に成型したもの、あるいは、ある厚さに成型されたガラス体を所定の厚さに成型し、主表面を研磨して所定の厚さに仕上げたものを使用することができる。特に、溶融ガラスから直接シート状に成型した場合には、板状ガラス１２０の主表面がマイクロクラックのない表面状態を有するため好ましい。溶融ガラスから直接シート状に成型する方法としては、ダウンドロー法、フロート法などが挙げられる。
【００２２】
板状ガラス１２０としては、アルミノシリケートガラス、ソーダライムガラス、ボロシリケートガラス等が挙げられ、強い圧縮応力を形成できる観点からアルミノシリケートガラスがより好ましい。中でも、ＳｉＯ２、Ａｌ２Ｏ３、Ｌｉ２Ｏ及び／又はＮａ２Ｏを含有したアルミノシリケートガラスであることが好ましい。Ａｌ２Ｏ３は、後述する化学強化においてイオン交換性能を向上させるため有用である。Ｌｉ２Ｏは、化学強化においてＮａ＋イオンとイオン交換させるための成分である。Ｎａ２Ｏは、化学強化においてＫ＋イオンとイオン交換させるための成分である。ＺｒＯ２は、機械的強度を高めるために有用である。
【００２３】
エッチング加工装置１３０は、アルカリイオンを含む板状ガラス１２０の主表面に形成されたレジストパターン２００（図３参照）を用いて、板状ガラス１２０を等方性エッチングすることで、カバーガラス形状の小片のガラス基板を抜き出すエッチング工程を行う。レジストパターン形成装置１６０は、エッチング工程で用いられるレジストパターン２００を形成するパターン形成工程を行う。
【００２４】
図３は、板状ガラス１２０の主表面に形成されたレジストパターン２００を模式的に示す図である。レジストパターン２００は、図３に示すように、板状ガラス１２０の主表面に形成されていて、板状ガラス１２０の主表面が露出した露出領域（図中、白抜き）２０２と、カバーガラス形状のガラス基板を形成するための複数（ここでは、２７個）のレジストマスク（図中、斜線）２０４とからなる。
【００２５】
以下、パターン形成工程について説明する。図４は、フォトマスクを用いた露光工程を模式的に示す図である。板状ガラス１２０にレジストパターン２００を形成する際には、まず、板状ガラス１２０の両主表面１２０ａ、１２０ｂ上にレジスト材をコーティングする。レジスト材としては、エッチングする際に使用するエッチャントに対して耐性を有する材料であればよい。一例として、フッ酸を含む水溶液の湿式エッチング（ウェットエッチング）による等方性エッチングで板状ガラス１２０を食刻する場合には、フッ酸耐性に優れたレジスト材などが用いられる。
【００２６】
次に、フォトマスク３００、３００Ａを板状ガラス１２０の両主表面１２０ａ、１２０ｂに沿わせて、レジスト材の両面からＵＶランプ等の照射装置４００、４００Ａによって光（ＵＶ）を照射して露光する。代表的に示すフォトマスク３００は、例えばＵＶを透過可能なガラス板等で構成されていて、銅箔等で形成されＵＶを遮光する遮光部分（図中、黒塗り）３０２と、ＵＶを透過する透過部分（図中、白抜き）３０４とを有する。
【００２７】
レジストパターン２００の露出領域２０２は、フォトマスク３００の遮光部分３０２に対応しており、露光工程でＵＶが照射されない遮光領域となる。レジストパターン２００のレジストマスク２０４は、フォトマスク３００の透過部分３０４に対応しており、露光工程でＵＶが照射される露光領域となる。ここでのレジスト材はネガ型であり、露光されると変質し現像液で溶解しないようになる。
【００２８】
露光工程後の板状ガラス１２０は、現像液に浸漬されて現像される。上記露出領域２０２は、露光工程での遮光領域であるから、変質せずに残っていたレジスト材が現像液に溶解して形成される。一方、上記レジストマスク２０４は、露光工程での露光領域であるから、変質したレジスト材が溶解せずに形成される。このようなパターン形成工程により、板状ガラス１２０の主表面には、図３に示す露出領域２０２とレジストマスク２０４とからなるレジストパターン２００が形成される。なお、レジスト材は、ポジ型であってもよく、この場合には、フォトマスク３００の遮光部分３０２に対応する領域が露光領域となり、また、透過部分３０４に対応する領域が遮光領域となるように、銅箔等で形成すればよい。
【００２９】
次に、パターン形成工程後に実施される、エッチング加工装置１３０によるエッチング工程について説明する。エッチング工程では、ウェットエッチングが行われ、板状ガラス１２０が等方的にエッチングされる。このため、レジストパターン２００の露出領域２０２では、露出した板状ガラス１２０の両面から溝が掘り下げられるようにエッチングされ、やがて板厚のほぼ中央部で、板状ガラス１２０の両面からの溝同士が繋がることによって分離する。なお、ウェットエッチングに使用するエッチャントは、板状ガラス１２０を食刻できるものであればよい。一例として、フッ酸を主成分とする酸性溶液や、フッ酸に硫酸、硝酸、塩酸、ケイフッ酸のうち少なくとも一つの酸を含む混酸などを、エッチャントとして用いることができる。
【００３０】
本発明者らは、等方性エッチングでは板状ガラス１２０の板厚が異なると、抜き出されたガラス基板の寸法が変わることに着目した（図５参照）。図５は、等方性エッチングで抜き出されたガラス基板の断面を示す図である。図５（ａ）および図５（ｂ）では、板状ガラス１２０がウェットエッチングにより等方的にエッチングされた場合のガラス基板１００Ａ、１００Ｂの断面形状をそれぞれ示している。図中、ガラス基板１００Ａ、１００Ｂの両主表面に形成されたレジストマスク２０４ａ、２０４ｂを斜線で示している。ここでは、一種類のフォトマスクを用いた露光工程で形成されたレジストパターンの上記レジストマスク２０４ａ、２０４ｂの主表面の寸法（主表面方向の幅）を、それぞれＬａ、Ｌｂ（但しＬａ＝Ｌｂ）で示している。さらに、ガラス基板１００Ａ、１００Ｂの板厚を、図示のようにそれぞれＤａ、Ｄｂ（但し、Ｄａ＜Ｄｂ）で示している。
【００３１】
ガラス基板１００Ａの端面は、図５（ａ）に示すように、中央部に外方に突出した突出部１０６ａを有している。また、ガラス基板１００Ａの端面には、突出部１０６ａから両方の主表面側に向かって緩やかに湾曲した傾斜面１０６ｂ、１０６ｃが形成されている。なお、主表面との境界、および突出部１０６ａは、半径数十μｍの丸みを帯びた形状にすることが好ましい。このような端面形状とすることで、携帯端末装置のフレーム等に当該カバーガラスを装着する際、カジリや欠けが生じることなく容易に装着することができる。なお、ガラス基板１００Ａの場合と同様に、図５（ｂ）に示すように、ガラス基板１００Ｂの端面にも、等方性エッチングにより、突出部１０８ａおよび傾斜面１０８ｂ、１０８ｃが形成される。
【００３２】
また、ガラス基板１００Ａ、１００Ｂの外形寸法は、それぞれ両端面の突出部１０６ａ、１０６ａ間の距離、突出部１０８ａ、１０８ａ間の距離で規定される。ここでは、ガラス基板１００Ａ、１００Ｂの外形寸法を、図示のようにそれぞれＷａ、Ｗｂ（但し、Ｗａ＜Ｗｂ）で示している。
【００３３】
ここで、図５に示す等方性エッチングにより抜き出されたガラス基板の寸法が板厚に応じて異なる理由について説明する。この理由としては、板厚が大きいほどガラス基板が分離するまでに時間を要すること、また、エッチング工程では、板厚の大きいガラス基板が確実に分離されるように等方性エッチングの実行時間が設定されていることが挙げられる。
【００３４】
例えば、設定された実行時間で等方性エッチングを行った場合、板厚の小さいガラス基板１００Ａは分離され突出部が形成された後も、板厚の大きいガラス基板１００Ｂが分離されるまでは引き続きエッチングされ続ける。つまり、エッチング工程では、板厚が小さいほど、突出部が形成されてからエッチングが終了するまでの時間が長くなり、端面の突出部および傾斜面がより多くエッチング処理され、結果的に基板寸法が小さくなる。なお、図５（ａ）および図５（ｂ）において一点鎖線で示す複数の円弧形状は、等方性エッチングが進行する様子を模式的に示したものである。
【００３５】
ここで、等方性エッチングに伴う板状ガラスの板厚Ｄと、抜き出されたガラス基板の寸法Ｗとの対応関係は、第１テーブルとして、図２に示すようにメモリ１９０に格納されている。また、第１テーブルが示す対応関係は、実施例の表１にて詳述するが、前記の理由から板状ガラスの板厚が大きくなるほど、抜き出されたガラス基板の寸法が大きくなる。なお、上記の対応関係は、レジストマスクの外形寸法およびエッチング条件が一定であることが前提となる。
【００３６】
次に、制御システム１１０での情報の流れについて説明する。上記第１テーブルを記憶しているメモリ１９０は、図２に示す把握装置１８０の要求に応じて第１テーブルの内容を参照させる。把握装置１８０は、第１テーブルからエッチング工程に伴う板厚Ｄと基板寸法Ｗの対応関係を把握する。また、把握装置１８０は、フォトマスク決定装置１７０の要求に応じて、第１テーブルの対応関係を参照させる。
【００３７】
板厚測定装置１５０は、板状ガラス１２０の板厚を測定し、その測定データをフォトマスク決定装置１７０の要求に応じて参照させる。但し、板厚測定装置１５０による板状ガラス１２０の板厚の測定データ（実測値）に代えて、板状ガラス１２０の供給元などから板厚の測定データを予め取得してもよく、この場合には、板厚測定装置１５０は不要となる。
【００３８】
フォトマスク決定装置１７０は、例えば板厚測定装置１５０が測定した板厚の測定データに基づいて、第１テーブルの対応関係を参照し、エッチング工程後のガラス基板の寸法が、製品として要求される目標寸法になるようにフォトマスク３００の形状を決定する。即ち、フォトマスク決定装置１７０は、等方性エッチングによるガラス基板の目標寸法からの変動量を相殺するように透過部分の形状（サイズ）が予め調整されたフォトマスク３００の形状を決定する。なお、ガラス基板の目標寸法は、例えばメモリ１９０に適宜記憶させてよい。
【００３９】
レジストパターン形成装置１６０は、フォトマスク決定装置１７０で決定された形状のフォトマスク３００を用いて、上記パターン形成工程を行い、レジストマスク２０４の形状を調整したレジストパターン２００を形成する。以下、図６および図７を参照して具体的に説明する。
【００４０】
図６は、フォトマスクの一部を拡大して示す図である。ここでは、フォトマスクの一例として、隣接する透過部分３０４Ａ、３０４Ｂ、３０４Ｃをそれぞれ含む３つのフォトマスク３１０Ａ、３１０Ｂ、３１０Ｃを重ねて示している。透過部分３０４Ａ、３０４Ｂ、３０４Ｃは、互いに相似形を保ったまま拡大または縮小された大きさを有している。透過部分３０４Ａ、３０４Ｂ、３０４Ｃの大きさは、上記レジストマスク２０４（図３参照）の大きさに対応していて、レジストマスク２０４の寸法を規定する。
【００４１】
図７は、板厚とレジストマスクの形状との関係を模式的に示す図である。ここでは、図示のように、ガラス基板１００Ｃ、１００Ｄ、１００Ｅの目標寸法をＷｏ、板厚をＤｃ、Ｄｄ、Ｄｅ（但し、Ｄｃ＜Ｄｄ＜Ｄｅ）とした。さらに、第１テーブルの対応関係として、板厚Ｄｃ、Ｄｄ、Ｄｅでの等方性エッチングに伴う基板寸法をそれぞれＷｃ、Ｗｄ、Ｗｅとした。
【００４２】
まず、フォトマスク決定装置１７０は、板厚測定装置１５０が測定した板厚Ｄｃ、Ｄｄ、Ｄｅに基づいて、第１テーブルの対応関係を参照する。これにより、フォトマスク決定装置１７０は、板厚Ｄｃ、Ｄｄ、Ｄｅでの等方性エッチングによる基板寸法Ｗｃ、Ｗｄ、Ｗｅを把握する。
【００４３】
次に、フォトマスク決定装置１７０は、エッチング工程後のガラス基板１００Ｃ、１００Ｄ、１００Ｅの寸法が目標寸法Ｗｏとなるように、それぞれの板状ガラスの主表面に形成するべきレジストマスク２０４ｃ、２０４ｄ、２０４ｅの幅Ｌｃ、Ｌｄ、Ｌｅを算出する。
【００４４】
続いて、フォトマスク決定装置１７０は、算出された幅Ｌｃ、Ｌｄ、Ｌｅのレジストマスク２０４ｃ、２０４ｄ、２０４ｅを形成するために必要なフォトマスクを決定する。ここでは、Ｌｃ＞Ｌｄ＞Ｌｅとなることが分かる。
【００４５】
一例として、図６に示した透過部分３０４Ａ、３０４Ｂ、３０４Ｃによって規定されるレジストマスク２０４の主表面方向の幅を、それぞれＬｃ、Ｌｄ、Ｌｅと仮定する。この場合には、フォトマスク決定装置１７０は、エッチング工程後にガラス基板１００Ｃ、１００Ｄ、１００Ｅとなるそれぞれの板状ガラスに対して、フォトマスク３１０Ａ、３１０Ｂ、３１０Ｃを用いることを決定する。
【００４６】
つまり、フォトマスク決定装置１７０は、板状ガラスの板厚Ｄが大きいほど等方性エッチングを経て得られる基板寸法が大きくなるので、レジストマスクの形状が小さくなるフォトマスクを選択する。また、フォトマスク決定装置１７０は、板厚Ｄが小さいほど等方性エッチングを経て得られる基板寸法が小さくなるので、レジストマスクの形状が大きくなるフォトマスクを選択する。即ち、等方性エッチングによるガラス基板の目標寸法からの変動量を相殺するように透過部分の形状が予め調整されたフォトマスクが用いられる。なお、図６では、３つのフォトマスク３１０Ａ、３１０Ｂ、３１０Ｃだけを示したが、これに限られず、透過部分３０４Ａ、３０４Ｂ、３０４Ｃとは異なる大きさの透過部分を含むフォトマスクを多数（４つ以上）用意し、レジストマスクの形状を所望の寸法にするために用いてもよい。
【００４７】
続いて、レジストパターン形成装置１６０は、決定された上記フォトマスク３１０Ａ、３１０Ｂ、３１０Ｃを用いて露光工程を行い、上記パターン形成工程を実施する。これにより、エッチング工程後にガラス基板１００Ｃ、１００Ｄ、１００Ｅとなる板状ガラスの主表面に、レジストマスク２０４ｃ、２０４ｄ、２０４ｅの主表面方向の幅がそれぞれＬｃ、Ｌｄ、Ｌｅに調整されたレジストパターンが形成される。
【００４８】
その後、エッチング加工装置１３０で等方性エッチングを行うと、図７に示すように、板状ガラスからガラス基板１００Ｃ、１００Ｄ、１００Ｅが抜き出される。このガラス基板１００Ｃ、１００Ｄ、１００Ｅの寸法Ｗｃ，Ｗｄ，Ｗｅは、それぞれ図示のように、目標寸法Ｗｏと一致している。
【００４９】
なお上記では、シート状に成形された板状ガラス（板状シート）の板厚を板状シート単位（全体）の板厚変化と基板ガラスの寸法について示したが、同様なことは１枚の板状シートの中での板厚変化（面内分布）にも適用できる。すなわち、溶融ガラスからシート状に成形する際に、板状シート単位（全体）での板厚の変化が大きい場合は、板状シート単位の板厚変化に対応させてレジストマスク形状を調整すればよい。一方、１枚の板状シートの中での板厚変化（面内分布）が大きい場合、特にその面内分布が各板状シートの中の位置により固有または一定の傾向を持つ場合は、板状シートの板厚変化の面内分布に対応させてレジストマスク形状を調整すればよい。このようにして調整されたレジストマスクは、板状シート単位（全体）の板厚変化に限らず、１枚の板状シートの中での面内分布としての板厚変化に対しても、適宜対応可能となる。
【００５０】
エッチング後には、レジスト剥離が行われる。剥離液としては、例えばＫＯＨやＮａＯＨなどのアルカリ溶液を用いることが好ましい。なお、レジストマスク、エッチャント、剥離液の種類は、被エッチング材料である板状ガラスの材料に応じて適宜選択することができる。
【００５１】
次に、エッチング工程後の小片のガラス基板に対して実施される化学強化工程について説明する。図２に示す化学強化処理槽１４０は、エッチングによる形状加工工程の後に、板状ガラス１２０から抜き出されたガラス基板に対して、イオン交換処理により化学強化を行う。化学強化は、ガラスの表層面のイオンをイオン半径の大きな他のイオンと交換することにより、ガラス表面に圧縮応力層を形成し、機械的強度をさらに高める処理である。化学強化は、例えば、硝酸カリウムや硝酸ナトリウムなどの化学強化処理液を用い、温度３００℃〜４５０℃、１時間〜３０時間の処理を行うことにより、ガラス中のＬｉ＋イオンを化学強化処理液中のＮａ＋イオンと、ガラス中のＮａ＋イオンを化学強化処理液中のＫ＋イオンと交換する。
【００５２】
化学強化により形成する圧縮応力層は５μｍ以上あればよい。好ましくは、圧縮応力層の厚みは、３５μｍ以上、より好ましくは５０μｍ以上、さらに好ましくは１００μｍ以上が望ましい。また、ガラス基板を抜き出した後に化学強化を行うことで、ガラス基板の端面も化学強化される。このため、図１に示すガラス基板１００を携帯端末装置に装着する際、ガラス基板１００の欠けや割れが生じることを防止できる。
【００５３】
化学強化後のガラス基板は、化学強化処理槽１４０から取り出され、さらに空中と水中で冷却した後、ガラス基板に付着している溶融塩やその他の付着物を取り除くために洗浄され、図１に示すガラス基板１００となる。洗浄方法としては、水などの洗浄液で洗い流す方法や、洗浄液に浸漬する浸漬法、洗浄液を流しながら回転するロール体をガラス基板に接触させるスクラブ洗浄法などを利用することができる。浸漬法では、洗浄液に超音波を印加した状態で実施してもよい。その後、ガラス基板１００に、必要に応じて印刷等の加飾を施すことでカバーガラスが製造される。
【００５４】
上記説明したように、本実施形態における携帯機器用カバーガラスの製造方法では、板状ガラスの板厚と等方性エッチング後のガラス基板の寸法との対応関係を参照して、板状ガラスの板厚に基づいて、エッチング工程後のガラス基板の寸法が携帯機器用カバーガラスに求められる寸法となるように、板状ガラスの主表面に形成されるレジストマスクの形状を調整する。そのために、レジストマスクの形状に対応した領域を含むフォトマスクを決定し、このフォトマスクを用いてレジストパターンを形成した後で、エッチング工程を実施する。よって、板状ガラスの板厚に起因して生じる、等方性エッチングに伴うガラス基板の外形寸法変化を、レジストマスクの形状を調整して小さくできるので、ガラス基板の寸法精度が向上する。
【００５５】
なお、開口寸法に関しても、上記の調整を同様に適用できる。よって、板状ガラスの板厚に起因して生じる、等方性エッチングに伴うガラス基板の開口の寸法変化を、レジストマスクの形状を調整して小さくできるので、ガラス基板の開口の寸法精度が向上する。これに加えて、ガラス基板の外形寸法及び開口寸法の両方を調整することによって、ガラス基板の外周端面と開口の内壁面と間で生じうる外形寸法変化を小さくすることができ、開口の位置のずれが抑えられることから、開口の位置精度が向上する。
【００５６】
上記実施形態では、板状ガラスの板厚Ｄと等方性エッチング後のガラス基板の寸法Ｗの第１テーブルの対応関係を考慮して、適切なフォトマスクを用いてレジストマスク２０４ｃ、２０４ｄ、２０４ｅの主表面方向の幅Ｌｃ、Ｌｄ、Ｌｅを調整したが、これに限定されない。一例として、上記寸法Ｗに加えて、上記化学強化工程に伴うガラス基板の伸び量ΔＷも考慮してよい。
【００５７】
化学強化では、ガラスの表層面のイオンをイオン半径の大きな他のイオンと交換することにより、ガラス表面に圧縮応力層を形成する。この圧縮応力層は、ガラス基板を膨張（伸び）させるため基板寸法は大きくなる。
【００５８】
この伸び量ΔＷは、化学強化に伴う化学強化処理条件によって変化する。そこで、化学強化処理条件とガラス基板の伸び量ΔＷとの対応関係を示す第２テーブルを用意すればよい。なお、第２テーブルが示す対応関係は、実施例の表２にて詳述する。
【００５９】
第２テーブルは、例えばメモリ１９０に格納すればよい。この場合には、フォトマスク決定装置１７０は、第１テーブルに加えて第２テーブルも参照して、フォトマスクを決定する。そして、レジストパターン形成装置１６０は、決定されたフォトマスクを用いて、レジストマスクの幅を調整したレジストパターンを形成すればよい。ここで、レジストマスクの幅Ｌは、目標寸法Ｗｏ、板厚が異なることによる等方性エッチング後のガラス基板の寸法Ｗへの影響および、化学強化に伴うガラス基板の伸び量ΔＷを用いて求められる。
【００６０】
このようにすれば、等方性エッチングに伴う板状ガラスの板厚に起因して生じるガラス基板の寸法の変化に加えて、化学強化に伴うガラス基板の寸法の変化に応じて、レジストマスクの幅を調整できる。したがって、化学強化工程を経た後であっても、ガラス基板の寸法精度が向上する。
【００６１】
[実施例]
以下、本発明の実施例を挙げて説明するが、本発明は以下の実施例にのみ限定されるものではない。ここでは、「例１〜例３」により板状ガラスの板厚とエッチング処理後の基板寸法（基板寸法変動比）との対応関係を求めて、結果を表１に示した。この対応関係を示す表１は、上記実施形態での第１テーブルに相当する。
【００６２】
まず、板状ガラスの板厚を測定し、例１〜例３の３種類の板厚の板状ガラスを準備した。ガラス組成は、６２．５〜６４．５重量％のＳｉＯ２と、１３〜１５重量％のＡｌ２Ｏ３と、５〜７重量％のＬｉＯ２と、９．５〜１１．５重量％のＮａ２Ｏと、５〜７重量％のＺｒＯ２とを含むガラス材料を使用した。
【００６３】
上記各板状ガラスの両面にそれぞれレジストを塗布し、１種類のフォトマスクを使用して所定の露光、現像を行って、レジストパターンを形成した。そして、このレジストパターンをマスクとして、ガラス素材をエッチングするエッチング液（フッ酸を含有する酸性溶液）を用いて、各板状ガラスに対してウェットエッチングを行った。ウェットエッチングを行うことで各板状ガラスからガラス基板を切り出し、残ったレジストを除去し洗浄した。
【００６４】
その後、各板状ガラスから切り出されたガラス基板の基板寸法を測定した。この携帯機器用カバーガラスに用いる矩形状のガラス基板での、製品として要求される目標寸法は長辺１０１ｍｍ、短辺４８ｍｍである。測定は（株）ニコン製のＣＮＣ画像測定システム「ＮＥＸＩＶ」を使用した。測定枚数は、例１〜例３ともに各１０枚である。表１に結果を示す。
【００６５】
【表１】
2013071854.tif 000003
【００６６】
ここで、表１の例１〜例３では、板状ガラスの等方性エッチングによるガラス基板の寸法変化を表すために基板寸法変動比を用いた。この基板寸法変動比は、ガラス基板の短辺寸法を目標寸法で割って得られた値である。この表１に示す板厚と基板寸法変動比との対応関係から、板状ガラスの板厚が厚いと基板寸法変動比は大きくなり、板状ガラスの板厚が薄いと基板寸法変動比が小さくなることが分かる。
【００６７】
続いて、例４〜例６により化学強化処理と基板寸法変動比との対応関係を求めて、その結果を表２に示した。この対応関係を示す表２は、上記実施形態での第２テーブルに相当する。
【００６８】
具体的には、例２の板状ガラスから作成したガラス基板を、化学強化処理液のＬｉ濃度を変えて化学強化処理を施した。つぎに、所定の洗浄を実施した後、ガラス基板寸法を測定した。化学強化処理は、硝酸カリウムと硝酸ナトリウムとを混合した化学強化液を約３６０℃に加熱し上記形状加工後のガラス基板を約３時間浸漬して行なった。化学強化処理液のＬｉ濃度は、イオンクロマトクラフィー（Ｄｉｏｎｅｘ製  ＩＣＳ−２０００）により測定した。使用した交換カラムはＣＳ−１２Ａ、また溶離液はメタンスルホン酸である。基板寸法の測定方法、測定枚数、及び基板寸法変動比の算出方法は、例１〜３と同じとした。結果を表２に示す。
【００６９】
【表２】
2013071854.tif 000004
【００７０】
表２の例４〜例６により、化学強化条件（Ｌｉ濃度）と基板寸法変動比との対応関係が得られた。この対応関係から、化学強化処理溶液のＬｉ濃度が小さいと、化学強化処理による基板寸法変動比（基板寸法の増加率）は大きくなり、Ｌｉ濃度が大きいと化学強化処理による基板寸法変動比は小さくなることが分かる。
【００７１】
このような表１および表２の結果から、板状ガラスの板厚の差および化学強化工程の化学強化条件の差を調整するフォトマスクを準備し、基板寸法を調整するレジストマスクを作成できることが示された。以下、具体的に説明する。
【００７２】
ここでは、「例７、例８」により、本実施形態での第１テーブルに相当する表１と、第２テーブルに相当する表２とを参照して、フォトマスクの調整を行い、それに伴う効果を検証し、結果を表３に示した。
【００７３】
例７および例８では、ガラス組成およびエッチング処理条件は例１〜例３と同じとした。また化学強化工程は、Ｌｉ濃度９００ｐｐｍとし、その他の化学強化処理塩の種類・温度・時間は例４〜例６と同じとした。なお、製品として要求される目標寸法は、長辺１０１ｍｍ、短辺４８ｍｍ、板厚０．５ｍｍである。
【００７４】
例７では、板状ガラスの板厚を測定し、露光工程では表１を参照して３段階の板厚、さらに、表２の化学強化工程のＬｉ濃度９００ｐｐｍに対応した合計３種類のフォトマスクを準備し、板状ガラスを板厚により３段階に分けて露光した。
【００７５】
具体的には、板厚０．５４ｍｍ超、板厚０．４６ｍｍを超え０．５４ｍｍ以下、そして板厚０．４６ｍｍ以下の３段階に板状ガラスを分けた。３段階に分けた板状ガラスはそれぞれ、表１の０．５４ｍｍ、０．５０ｍｍそして０．４６ｍｍおよび表２のＬｉ濃度９００ｐｐｍの値を使用して準備したフォトマスクを使用し露光した。
【００７６】
使用するフォトマスクは、板厚０．５４ｍｍ超の板状シートに対しては、表１を照合して板厚０．５ｍｍの板状シート用と比べ、部分基板寸法が（１／１．００１８）倍になるようにレジストマスクの主表面寸法（短辺寸法）を調整する。さらに表２を照合して、（１／１．０００５）すなわち化学強化による１．０００５の伸びを相殺（補正）して（１／１．０００５）倍になるようにレジストマスクの主表面寸法（短辺寸法）を調整する。同様に、使用するフォトマスクは、板厚０．４６ｍｍ以下の板状シートに対しては、表１を照合して０．５ｍｍの板状シート用と比べ、基板寸法が（１／０．９９８１）倍になるようにレジストマスクの主表面寸法（短辺寸法）を調整する。さらに表２を照合して化学強化による１．０００５の伸びを相殺して（１／１．０００５）倍になるようにレジストマスクの主表面寸法（短辺寸法）を調整する。
【００７７】
ここで、レジストマスクの主表面の大きさは、完成品のカバーガラスの外形寸法とは異なる。その理由は、上記化学強化によるガラス基板の伸びの影響のほか、前述したガラス基板端面の突出部の形状、さらにレジストマスクがエッチング処理液によりごく僅かにエッチングされること等による。そこで、レジストマスクは、実験により所望の完成品のカバーガラスの外形寸法を得るための主表面の寸法とされる。
【００７８】
さらに上記の例７では、露光後の板状ガラスから現像・エッチング処理（切断）・化学強化工程によりガラス基板を作成し、基板寸法を測定した。測定数は７００枚である。
【００７９】
例８では、露光工程では表１の板厚０．５ｍｍおよび表２のＬｉ濃度９００ｐｐｍに対応する１種類のフォトマスクを使用した。その後、現像・エッチング処理（切断）・化学強化工程によりガラス基板を作成し、基板寸法を測定した。測定数は７００枚である。例７および例８の結果を表３に示す。
【００８０】
【表３】
2013071854.tif 000005
【００８１】
表３から、例７では、例８に比べて目標寸法４８．０ｍｍに対する差分（標準偏差）が小さく寸法精度が高いことが分かる。例７では、上記したように、エッチング工程での板状ガラスの板厚による基板寸法の変化および化学強化工程に伴うガラス基板の伸び量を考慮したフォトマスクを使用することで、レジストマスクの幅が調整されたレジストパターンを形成し、その上で、エッチング工程および化学強化工程を実行した。その結果、例７では、例８に比べてガラス基板の寸法精度が向上していることが明らかとなった。
【００８２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８３】
特に、実施例では短辺寸法の測定結果を示したが、このほかにガラス基板の長辺寸法および開口寸法などを必要に応じて測定し、長片寸法および開口寸法のいずれかの寸法とガラス基板の板厚との対応関係に基づいて、フォトマスクの形状を選択してもよい。あるいは、各種寸法を複数組み合わせて、この組み合わせとガラス基板の板厚との対応関係に基づいて、フォトマスクの形状を選択してもよい。
【産業上の利用可能性】
【００８４】
本発明は、携帯電話やスマートフォン、ＰＤＡなどの携帯端末装置やデジタルスチルカメラ等の携帯機器（携帯型電子機器）の表示画面の保護や、携帯機器の筐体に用いられる携帯機器用カバーガラスの製造方法に利用することができる。
【符号の説明】
【００８５】
１００、１００Ａ〜１００Ｅ…ガラス基板、１０２…外形部分、１０４…開口、１０６ａ、１０８ａ…突出部、１０６ｂ、１０６ｃ、１０８ｂ、１０８ｃ…傾斜面、１１０…制御システム、１２０…板状ガラス、１３０…エッチング加工装置、１４０…化学強化処理槽、１５０…板厚測定装置、１６０…レジストパターン形成装置、１７０…フォトマスク決定装置、１８０…把握装置、１９０…メモリ、２００…レジストパターン、２０２…露出領域、２０４、２０４ａ〜２０４ｅ…レジストマスク、３００、３００Ａ、３１０Ａ〜３１０Ｃ…フォトマスク、３０２…遮光部分、３０４、３０４Ａ〜３０４Ｃ…透過部分、４００、４００Ａ…照射装置
【図１】
2013071854.tif 000006
【図２】
2013071854.tif 000007
【図３】
2013071854.tif 000008
【図４】
2013071854.tif 000009
【図５】
2013071854.tif 000010
【図６】
2013071854.tif 000011
【図７】
2013071854.tif 000012